(57)【要約】      （修正有）【課題】輸送中に凍結させた保冷剤が振動により被包装物どうしがぶつかりあったり損傷を引き起こすことがなく、且つ保冷枕として凍結させて用いても低温過ぎて不快であったりすることがない保冷剤を提供する。【解決手段】透水・水不溶性不透水性基材からなる容器内に保冷用媒体を封入してなる保冷材において、該保冷材の外面の一部又は全部に、フラジール法通気度が２００ｃｍ3／ｃｍ2／ｓｅｃ以上である立体構造を有する繊維及び／又はプラスチック構造体からなる包装材（Ｆ）を設けたことを特徴とする保冷剤である。【選択図】図４
2005118059.tif 000002
【特許請求の範囲】
【請求項１】
透水・水不溶性基材からなる容器内に保冷用媒体を封入してなる保冷材において、該保冷材の外面の一部又は全部に、フラジール法通気度が２００ｃｍ3／ｃｍ2／ｓｅｃ以上である立体構造を有する繊維及び／又はプラスチック構造体からなる包装材（Ｆ）を設けたことを特徴とする保冷剤。
【請求項２】
前記（Ｆ）が、繊維構造体である請求項１記載の保冷剤。
【請求項３】
前記保冷材表面の３０％以上が前記（Ｆ）で覆われてなる請求項１又は２記載の保冷剤。
【請求項４】
前記保冷材表面の７０％以下が吸水シートで覆われてなる請求項１〜３の何れか記載の保冷剤。
【請求項５】
前記（Ｆ）が、互いに離間して配置された表組織と裏組織とを連結糸でつないだ厚さ３〜３５ｃｍの三次元立体である請求項１〜４の何れか記載の保冷剤。
【請求項６】
前記（Ｆ）の組織の少なくとも一方が繊維及び／又はプラスチック占有率が１０〜８０％である請求項１〜５の何れか記載の保冷剤。
【請求項７】
前記（Ｆ）の繊維及び／又はプラスチックの少なくとも一部分が樹脂材料によって補強されたものである請求項１〜６の何れか記載の保冷剤。
【請求項８】
前記保冷用媒体が水あるいは水を主体とした混合溶媒を吸収した吸水性樹脂のゲル状物である請求項１〜７の何れか記載の保冷剤。
【請求項９】
請求項１〜８の何れか記載の保冷剤からなり、保冷枕、首・背骨・腰・ふくらはぎ・おでこ・脇の下・脚等の保冷具、額の冷却シート、運動後の筋肉・関節等の冷却マットや保冷サポーター、冷却アイマスク、夏時の清涼座布団・布団、清涼ヘルメット、靴のクール下敷き、清涼スカーフ・バンダナ、消防用の防火服の内張り・炎天下作業時の作業衣や手袋・またはそれに付属の保冷具、車椅子使用時の冷却座布団と背もたれ等の人体保冷用、犬・猫等の動物用保冷マット・保冷タオル、肉・魚・野菜・花等の生鮮物の鮮度保持材、ケーキ・菓子等の保冷剤、ペットボトル・ビール等の携帯用保冷ケース、血液・検体等の保冷剤及び葬儀用保冷剤からなる群から選ばれる用途。
【発明の詳細な説明】
【技術分野】
【０００１】
本発明は、保冷剤に関する。更に詳しくは、保冷用の枕、マット等として有用な保冷剤に関するものである。
【背景技術】
【０００２】
従来の保冷材は、不透水性基材からなる容器内に保冷用媒体を封入したものがほとんどである。保冷材は凍結させて使用する場合が多く、凍結した保冷材は硬くなり、輸送中の動揺により被包装物どうしがぶつかりあったり損傷を引き起こすことがあったり、氷枕として使用するに当たっては保冷材を凍結させて用いると、その温度があまりに低温過ぎて不快であったり、甚だしい場合は凍傷を招いたりする。これらを解決するために多数のキャップ状の膨らみを有するキャップフィルムと平坦なバックフィルムとを貼り合わせたものを使用する保冷体が提案されている（例えば、特許文献１参照）。
【特許文献１】特開２００１−１２４４４９号公報（特許請求の範囲、第２欄）。
【発明の開示】
【発明が解決しようとする課題】
【０００３】
しかしながら、この保冷体は保冷用媒体の外側の多数のキャップフィルムの空気が保冷材の温度に近くなり、保冷剤に接触した場合に冷えすぎて、例えば保冷枕として使用した場合に冷えすぎて不快であるという問題があった。
本発明の目的は、輸送中に凍結させた保冷剤が振動により被包装物どうしがぶつかりあったり損傷を引き起こすことがなく、且つ保冷枕として凍結させて用いても低温過ぎて不快であったりすることがない保冷剤を提供することである。
【課題を解決するための手段】
【０００４】
本発明者らは上記問題点を改善した保冷剤を得るべく鋭意検討した結果、本発明に到達した。
即ち本発明は、透水・水不溶性基材からなる容器内に保冷用媒体を封入してなる保冷材において、該保冷材の外面の一部又は全部に、フラジール法通気度が２００ｃｍ3／ｃｍ2／ｓｅｃ以上である立体構造を有する繊維及び／又はプラスチック構造体からなる包装材（Ｆ）を設けたことを特徴とする保冷剤である。
【発明を実施するための最良の形態】
【０００５】
本発明において、透水・水不溶性基材からなる容器内に保冷用媒体を封入して保冷材とするにあたり、透水・水不溶性基材、保冷用媒体としては、特に限定がなく、従来から用いられている保冷材の透水・水不溶性基材、保冷用媒体が使用できる。たとえば以下のものが挙げられる。
透水・水不溶性基材としては、柔軟性があり且つ透水性のシートであって、且つ使用時に破れない程度の湿潤強度があれば特に形態、材質にはこだわらない。透水性基材としては水が通る孔があれば特に限定はないが、孔の大きさは好ましくは０．００１〜１ｍｍ、特に好ましくは０．０１〜０．５ｍｍである。基材の厚みは好ましくは０．００１〜５ｍｍ、より好ましくは０．０１〜３ｍｍである。
【０００６】
材質としては例えば綿、羊毛、絹、セルロース、パルプ等の天然繊維、ポリエステル、ナイロン、アクリル、ポリエチレン、ポリプロピレン、ポリウレタン、ポリスチレン、ポバール等及びその変性物等の合成樹脂又は繊維、レーヨン、アセテート等の半合成繊維等及びこれらの混合素材、洋紙、和紙等の紙の素材が適用できる。
ここで透水性は１００ｍｌの２５℃のイオン交換水が１００ｃｍ2の面積を通過する時間（秒）で表すと３０秒以下であり、好ましくは１５秒以下であり、特に好ましくは５秒以下である。常態強度は縦／横とも２ｋｇ／ｃｍ以上、好ましくは３ｋｇ／ｃｍ以上の引裂強度が必要であり、湿潤強度（２５℃のイオン交換水に１分浸漬後の引張強度）は０．０５ｋｇ／ｃｍ以上、好ましくは０．１ｋｇ／ｃｍ以上必要である。
【０００７】
形態としては例えば編布、織布、不織布等の布；ポリエチレン、ポリプロピレン等のシートに微細な孔を数多く開けたもの等のメッシュフィルム；洋紙、和紙等の紙等が挙げられる。これらの中で不織布が特に好ましい。不織布については、「不織布の基礎と応用」（日本繊維機械学会発行）に詳細に記載されている。また、熱融着法で固定する場合は熱融着繊維及び／又はフィルム等の熱融着物質を含んだものを使用するが、「熱融着不織布の実態と熱融着繊維全容」１９８９年４月２４日発行、（株）大阪ケミカルマーケッティングセンターに詳細に記載されているものが挙げられる。
【０００８】
保冷用媒体としては、従来公知のものが使用できるが、水あるいは水を主体とした混合溶媒を吸収した吸水性樹脂のゲル状物が好ましい。
ゲル状物中の吸水性樹脂の濃度は好ましくは０．１〜１０重量％であり、より好ましくは０．３〜５重量％である。
吸水性樹脂としては、例えば下記の(1)〜(5)が挙げられる。
【０００９】
(1)デンプン又はセルロース等の多糖類（イ−１）及び／若しくは単糖類（イ−２）と水溶性単量体及び／若しくは加水分解により水溶性となる単量体から選ばれる１種以上の単量体（ロ）と、架橋剤（ハ）とを必須成分として重合させ、必要により加水分解を行うことにより得られる吸水性樹脂。
（イ−１）としてはショ糖、セルロース、ＣＭＣ、デンプン等が挙げられ、（イ−２）としてはペンタエリスリトール、ジグリセリン、ソルビトール、キシリトール、マンニトール、ジペンタエリスリトール、グルコース、フルクトース等が挙げられる。
（ロ）としては例えば、カルボキシル基、スルホン酸基、リン酸基を有するラジカル重合性水溶性単量体及びそれらの塩が挙げられる。カルボキシル基を有するラジカル重合性水溶性単量体としては、例えば不飽和モノまたはポリ（２価〜６価）カルボン酸［（メタ）アクリル酸（アクリル酸及び／又はメタクリル酸をいう。以下同様の記載を用いる）、マレイン酸、マレイン酸モノアルキル（炭素数１〜９）エステル、フマル酸、フマル酸モノアルキル（炭素数１〜９）エステル、クロトン酸、ソルビン酸、イタコン酸、イタコン酸モノアルキル（炭素数１〜９）エステル、イタコン酸グリコールモノエーテル、ケイ皮酸、シトラコン酸、シトラコン酸モノアルキル（炭素数１〜９）エステル等］及びそれらの無水物［無水マレイン酸等］等が挙げられる。
【００１０】
スルホン酸基を有するラジカル重合性水溶性単量体としては、例えば、脂肪族又は芳香族ビニルスルホン酸（ビニルスルホン酸、アリルスルホン酸、ビニルトルエンスルホン酸、スチレンスルホン酸等）、２−ヒドロキシ−３−（メタ）アクリロキシプロピルスルホン酸、（メタ）アクリルアルキルスルホン酸［（メタ）アクリル酸スルホエチル、（メタ）アクリル酸スルホプロピル等］、（メタ）アクリルアミドアルキルスルホン酸［２−アクリルアミド−２−メチルプロパンスルホン酸等］等が挙げられる。
リン酸基を有するラジカル重合性水溶性単量体としては、例えば、（メタ）アクリル酸ヒドロキシアルキルリン酸モノエステル［２−ヒドロキシエチル（メタ）アクリロイルホスフェート、フェニル−２−アクリロイルロキシエチルホスフェート等］等が挙げられる。
【００１１】
上記カルボキシル基、スルホン酸基、リン酸基を含有する水溶性単量体の塩［例えばアルカリ金属塩（ナトリウム塩、カリウム塩等）、アルカリ土類金属塩（カルシウム塩、マグネシウム塩等）、アミン塩もしくはアンモニウム塩等］等が挙げられる。アミド基含有モノマー［例えば（メタ）アクリルアミド等］、３級アミノ基含有モノマー［例えばジメチルアミノエチル（メタ）アクリレート、ジエチルアミノエチル（メタ）アクリルアミド等］、第４級アンモニウム塩基含有モノマー［例えば上記３級アミノ基含有モノマーの４級化物（メチルクロライド、ジメチル硫酸、ベンジルクロライド、ジメチルカーボネート等の４級化剤を用いて４級化したもの）等］、エポキシ基含有モノマー［例えばグリシジル（メタ）アクリレート等］、その他モノマー［４−ビニルピリジン、ビニルイミダゾール、Ｎ−ビニルピロリドン等］等が挙げられる。
【００１２】
加水分解により水溶性となる単量体としては、少なくとも１個の加水分解性基［酸無水物基、低級アルキル（炭素数１〜３）エステル基、ニトリル基等］を有するラジカル重合性単量体が挙げられる。酸無水物基を有するラジカル重合性単量体としては例えば、無水マレイン酸、無水イタコン酸、無水シトラコン酸等の炭素数４〜２０のラジカル重合性単量体、エステル基を有するラジカル重合性単量体としては、例えば、モノエチレン性不飽和カルボン酸の低級アルキル（Ｃ１〜Ｃ３）エステル［例えば、（メタ）アクリル酸メチル、（メタ）アクリル酸エチル等］、モノエチレン性不飽和アルコールのエステル［例えば、酢酸ビニル、酢酸（メタ）アリル等］等が挙げられる。ニトリル基を有するラジカル重合性単量体としては、例えば、（メタ）アクリロニトリル等が挙げられる。これらは加水分解は重合時であっても重合後であってもよく、通常加水分解によって塩を形成し水溶性となる。塩としては前記の塩形成基に記載した塩と同じものがあげられる。
これらは２種以上併用してもよい。これらのうち好ましいものは、水溶性単量体である。より好ましいものは、カルボキシル基を有するラジカル重合性水溶性単量体およびその塩であり、特に好ましくは不飽和モノまたはポリカルボン酸およびその塩、最も好ましくは（メタ）アクリル酸およびその塩である。
【００１３】
（ハ）としては、例えば、ラジカル重合性不飽和基を２個以上有する架橋剤、ラジカル重合性不飽和基と反応性官能基とを有する架橋剤、反応性官能基を２個以上有する架橋剤などが挙げられる。ラジカル重合性不飽和基を２個以上有する化合物の具体例としては、Ｎ，Ｎ’−メチレンビス（メタ）アクリルアミド、エチレングリコールジ（メタ）アクリレート、ポリエチレングリコールジ（メタ）アクリレート、プロピレングリコールジ（メタ）アクリレート、グリセリン（ジまたはトリ）アクリレート、トリメチロールプロパントリアクリレート、トリアリルアミン、トリアリルシアヌレート、トリアリルイソシアヌレート、テトラアリロキシエタン及びペンタエリスリトールトリアリルエーテル等が挙げられる。
【００１４】
（イ）、（ロ）の官能基と反応し得る官能基を少なくとも１個有し、且つ少なくとも１個のラジカル重合性不飽和基を有する化合物［例えばヒドロキシエチル（メタ）アクリレート、Ｎ−メチロール（メタ）アクリルアミド、グリシジル（メタ）アクリレート、等］が挙げられる。
（イ）、（ロ）の官能基と反応し得る官能基を２個以上有する化合物の具体例としては、多価アルコール（例えば、エチレングリコール、ジエチレングリコール、グリセリン、プロピレングリコール、トリメチロールプロパン等）、アルカノールアミン（例えば、ジエタノールアミン等）、及びポリアミン（例えば、ポリエチレンイミン等）等が挙げられる。
これらの架橋剤は２種類以上を併用しても良い。これらのうち好ましいものは、ラジカル重合性不飽和基を２個以上有する共重合性の架橋剤であり、更に好ましくはＮ，Ｎ’−メチレンビスアクリルアミド、エチレングリコールジアクリレート、トリメチロールプロパントリアクリレート、テトラアリロキシエタン、ペンタエリスルトールトリアリルエーテル、トリアリルアミンである。
（イ）、（ロ）及び（ハ）の割合、吸水性樹脂の製造法は特に限定されない。吸水性樹脂の具体例としては特開昭５２−２５８８６号、特公昭５３−４６１９９号、特公昭５３−４６２００号及び特公昭５５−２１０４１号公報に記載されているものが挙げられる。
【００１５】
（２）上記（イ）と（ロ）とを重合させたもの（デンプン−アクリロニトリルグラフト重合体の加水分解物、セルロース−アクリロニトリルグラフト重合物の加水分解物等）；
（３）上記（イ）の架橋物（カルボキシメチルセルロースの架橋物等）；
（４）上記（ロ）と（ハ）との共重合体（架橋されたポリアクリルアミドの部分加水分解物、架橋されたアクリル酸−アクリルアミド共重合体、架橋されたポリスルホン酸塩（架橋されたスルホン化ポリスチレン等）、架橋されたポリアクリル酸塩／ポリスルホン酸塩共重合体、ビニルエステル−不飽和カルボン酸共重合体ケン化物（特開昭５２−１４６８９号及び特開昭５２−２７４５５号公報に記載されているもの等）、架橋されたポリアクリル酸（塩）、架橋されたアクリル酸−アクリル酸エステル共重合体、架橋されたイソブチレン−無水マレイン酸共重合体、架橋されたポリビニルピロリドン、及び架橋されたカルボン酸変性ポリビニルアルコール）；並びに、
（５）自己架橋性を有する上記（ロ）の重合物（自己架橋型ポリアクリル酸塩等）；
が挙げられる。以上例示した吸水性樹脂は２種以上併用してもよい。
中和塩の形態の吸水性樹脂である場合の塩の種類及び中和度については特に限定はないが、塩の種類としては好ましくはアルカリ金属塩、さらに好ましくはナトリウム塩及びカリウム塩であり、酸基に対する中和度は好ましくは５０〜９０モル％、さらに好ましくは６０〜８０モル％である。
以上例示した吸水性樹脂は２種以上併用してもよい。
【００１６】
これらの吸水性樹脂のうち、好ましいものは、(1)、(4)として例示したもののうち、架橋されたデンプン−アクリル酸グラフト重合体の加水分解物、架橋ポリアクリルアミド共重合体、架橋されたアクリル酸（塩）−アクリルアミド共重合体、架橋されたポリアクリル酸（塩）、架橋されたアクリル酸（塩）−アクリル酸エステル共重合体、及び架橋されたカルボン酸変性ポリビニルアルコール、架橋されたＮ−ビニル化合物、架橋されたポリスルホン酸（塩）、架橋されたポリアクリル酸（塩）／ポリスルホン酸（塩）共重合体、（メタ）アクリルアミド−Ｎ−アルキル（炭素数１〜５）スルホン酸（塩）の架橋物、（メタ）アクリルアミド−Ｎ−アルキル（炭素数１〜５）スルホン酸（塩）と（メタ）アクリル酸（塩）の共重合体の架橋体であり、さらに好ましいものは、架橋されたデンプン−アクリル酸グラフト重合体の加水分解物、架橋されたアクリル酸（塩）−アクリルアミド共重合体、架橋されたポリアクリル酸（塩）、架橋されたポリスルホン酸（塩）、架橋されたポリアクリル酸（塩）／ポリスルホン酸（塩）共重合体、（メタ）アクリルアミド−Ｎ−アルキル（炭素数１〜５）スルホン酸（塩）の架橋物、（メタ）アクリルアミド−Ｎ−アルキル（炭素数１〜５）スルホン酸（塩）と（メタ）アクリル酸（塩）の共重合体の架橋体である。
【００１７】
上記(1)、(4)として例示したものの場合、架橋剤の使用量は、水溶性単量体と架橋剤の合計質量に基づいて、好ましくは０．００１〜５％であり、さらに好ましくは０．０５〜２％、特に好ましくは０．１〜１％である。架橋剤の量が０．００１％より少ない場合は、吸水性樹脂の重要な機能である吸水・保水能力が小さくなり、吸水後のゲルはゾル状となりやすい。更に、重合後の含水ゲル状重合体の乾燥性が低下し、生産性が非効率的である。一方５質量％を超える場合、逆に架橋が強くなりすぎ、吸水・保水能力が低下する。更に、吸水速度も遅くなる。
【００１８】
吸水性樹脂の製造に当たり、重合方法については特に限定されず、水溶液重合法、逆相懸濁重合法、噴霧重合法、光開始重合法、放射線重合法等が例示される。
好ましい重合方法は、ラジカル重合開始剤を使用して水溶液重合する方法である。この場合のラジカル重合開始剤の種類と使用量、ラジカル重合条件についても特に限定はなく、通常と同様にできる。なお、これらの重合系に、必要により各種添加剤、連鎖移動剤（例えばチオール化合物等）等を添加しても差し支えない。
重合して得られる吸水性樹脂の含水ゲル状重合体を乾燥後、粉砕し、さらに必要により粒度調整して得られる吸収剤粒子の表面近傍を、カルボキシル基等の酸基及び／又はその塩基と反応しうる官能基を少なくとも２個有する架橋剤で表面架橋して吸水性樹脂とすることもできる。
【００１９】
このような表面架橋型の吸水性樹脂は、常圧下だけでなく加圧下においても吸収性能と吸収速度に優れ、かつゲル強度も大きくなるので、本発明に好適である。
表面架橋に使用する架橋剤としては、従来から使用されている公知の架橋剤が適用できる。具体的な例としては、１分子中にエポキシ基を２〜１０個有するポリグリシジルエーテル化合物［エチレングリコールジグリシジルエーテル、グリセリン−１，３−ジグリシジルエーテル、グリセリントリグリシジルエーテル、ポリエチレングリコール（重合度２〜１００）ジグリシジルエーテル、ポリグリセロール（重合度２〜１００）ポリグリシジルエーテル等］；２価〜２０価のポリオール化合物［グリセリン、エチレングリコール、ポリエチレングリコール（重合度２〜１００）等］；２価〜２０価のポリアミン化合物（エチレンジアミン、ジエチレントリアミン等）；分子量２００〜５００，０００のポリアミン系樹脂（ポリアミドポリアミンエピクロルヒドリン樹脂、ポリアミンエピクロルヒドリン樹脂等）、アルキレンカーボネイト［エチレンカーボネイト等］、アジリジン化合物、オキサゾリン化合物、ポリイミン化合物等が挙げられる。
これらのうちで好ましいものは、比較的低い温度で表面架橋を行わせることができるという点で、ポリグリシジルエーテル化合物、ポリアミン系樹脂及びアジリジン化合物である。
【００２０】
表面架橋における架橋剤の量は、架橋剤の種類、架橋させる条件、目標とする性能等により種々変化させることができるため特に限定はないが、吸水性樹脂に対して好ましくは０．００１〜３重量％、より好ましくは０．０１〜２重量％、特に好ましくは０．０５〜１重量％である。架橋剤の量が０．００１重量％以上であると表面架橋効果が発現する。一方、３重量％以下であると吸収性能も低下せず好ましい。
【００２１】
吸水性樹脂の質量に対する吸水倍率は、好ましくは１０〜１５００倍であり、より好ましくは１００〜１０００倍である。又、吸水性樹脂の形状については特に限定はないが例えば、粒状、顆粒状、造粒状、リン片状、塊状、パール状等がある。
吸水性樹脂の吸水倍率は次に示す方法により測定して得られる値とする。
＜吸水性樹脂の吸水倍率＞ナイロン製の網袋（２５０メッシュ）に吸水性樹脂の試料（サンプル量；Ｘｇ）を入れ、これを袋ごと過剰の水に浸した。浸漬６０分後に袋ごと空中に引き上げ、静置して１５分間水切りした後、質量（Ｙｇ）を測定して下式より吸水倍率を求めた。［網袋のみを用いて上記と同様の操作を行い、この分の質量（Ｚｇ）をブランクとして差し引いた。］
吸水倍率＝（Ｙ−Ｚ）／Ｘ
【００２２】
粒子の平均粒子径についても特に限定はないが、好ましくは５０〜８５０μｍであり、さらに好ましくは６０〜４００μｍである。５０μｍより大きいと透水性水不溶性シート（Ａ）から粉漏れせず、８５０μｍより小さいと被覆材を保冷材に装着したときの触感が良く、また結露水等を吸収するときの吸水速度が良好である。粒度分布は特に限定はないが、好ましくは５０〜８５０μｍの範囲の粒子が９５質量％以上となるように粉砕したものを用いることができる。
ここで平均粒子径は質量平均粒子径を意味し、質量平均粒子径は、架橋重合体の各粒度分布を横軸が粒子径、縦軸が質量基準の含有量の対数確率紙にプロットし、全体の５０％を占めるところの粒子径を求める方法により測定する。
【００２３】
上記保冷用媒体には下記（I）〜(V)を混合して用いてもよい。
(I)水溶性高分子を水に溶解したゲル状物。
水溶性高分子としては、水溶性であれば重量平均分子量は特に限定されないが、好ましくは重量平均分子量１，０００〜１００万、さらに好ましくは２，０００〜５０万、特に好ましくは５，０００〜２０万のものが挙げられる。重量平均分子量が１０００以上であると、水溶液のゲル化効果が十分となり、１００万以下であると水に溶解するのも容易でゲル化の時間が遅くならない。ゲル状物中の水溶性高分子の濃度は好ましくは０．１〜１０重量％であり、より好ましくは０．５〜８重量％である。具体的に使用できるものとして天然高分子、半合成高分子、合成高分子が挙げられる。これらの内で好ましくは半合成高分子、合成高分子である。
【００２４】
天然高分子としては、例えば、デンプン質（デンプン等）；動物タンパク質（ゼラチン、カゼイン、コーラゲン等）；動物タンパク質（大豆タンパク質、小麦タンパク質等）；繊維素（木材セルロース等）；海藻抽出物（寒天、カラギーナン等）；植物種子粘質物（グァーガム、ローカストビーンガム、タマリンドシードガム等）；植物樹葉粘質物（アラビアゴム、トラガントガム等）；植物果実粘質物（ペクチン等）；微生物生産粘質物（キサンタンガム、プルラン、カードラン、デキストラン、ジュランガム等）；植物地下茎粘質物（コンニャクナンマン等）等が挙げられる。
半合成高分子としては、セルロース誘導体（メチルセルロース、エチルセルロース、ヒドロキシエチルセルロース、エチルヒドロキシエチルセルロース、カルボキシメチルセルロース、メチルヒドロキシプロピルセルロース等）；デンプン誘導体（可溶性デンプン、カルボキシメチルデンプン、メチルデンプン等）；並びに、アルギン酸誘導体（アルギン酸塩、アルギン酸プロピレングリコール等）等が挙げられる。
【００２５】
合成高分子としては、ポリオキシアルキレン化合物（１ａ）、ビニル系樹脂［アクリル系樹脂（１ｂ）、ポリビニルアルコール、ポリビニルピロリドン、ポリビニルメチルエーテル、カルボキシビニルポリマー］、イソブチレン−無水マレイン酸共重合体等が挙げられる。
合成高分子の内でポリオキシアルキレン化合物（１ａ）としては、例えばポリエチレングリコール、多価アルコール類のアルキレンオキシド（エチレンオキシド、プロピレンオキシド等）付加物、ポリオキシエチレン・オキシプロピレングリコール（エチレンオキシドとプロピレンオキシドとのブロック及び／又はランダム共重合体）等の後記するウレタン樹脂製造に使用されるポリエーテルと同じものが挙げられる。
【００２６】
合成高分子の内でアクリル系樹脂（１ｂ）としては、例えば（メタ）アクリルアミド、（メタ）アクリル酸（塩）［例えばアクリル酸ソーダ等］、２−アルキル−２−アクリルアミドプロパンスルホン酸（塩）［２−アルキル−２−アクリルアミドプロパンスルホン酸ソーダ等］、（メタ）アクリロイロキシアルキルアンモニウム４級塩［例えばメタクリロイロキシエチルトリメチルアンモニウムクロライド等］、（メタ）アクリロイロキシアルキルジアルキルアミン塩［例えば、ジエチルアミノエチルメタクリレートの３級もしくは４級塩等］からなる群より選ばれるビニル系モノマーの少なくとも１種を構成単位とするポリマーであり、この具体例として、ポリ（メタ）アクリルアミド、ポリ（メタ）アクリル酸（塩）、（メタ）アクリル酸（塩）と（メタ）アクリルアミドとの共重合体、アクリル酸−アクリル酸エステル共重合体、ポリ（メタ）アクリルアミドの部分加水分解物、（メタ）アクリル酸（塩）と（メタ）アクリルアミドと２−アクリルアミド−２−メチルプロパンスルホン酸（塩）もしくはビニルスルホン酸（塩）との３元共重合体、ポリ（メタ）アクリロイロキシエチルトリメチルアンモニウムクロライド、（メタ）アクリルアミドと（メタ）アクリロイロキシエチルトリメチルアンモニウム４級塩との共重合物等が挙げられる。上記の塩としてはナトリウム、カリウム等のアルカリ金属塩、アンモニア、トリメチルアミン等のアミン塩等が好ましい。
【００２７】
（II）上記のゲル状物に氷点降下物質（多価アルコール類、尿素、硝酸アンモニウム、食塩等及びこれらの併用）を添加した保冷用媒体。
ゲル状物中の氷点降下物質の濃度は好ましくは０．１〜５０重量％であり、さらに好ましくは０．５〜４０重量％である。
（III）水溶解時に吸熱する物質（硝酸ナトリウム、炭酸ナトリウム１０水塩、リン酸二アンモニウム、四ホウ酸ナトリウム１０水塩、チオ硫酸ナトリウム１０水塩等）と上記のゲル状物よりなる二剤性保冷用媒体。ゲル状物１００重量部に対して吸熱する物質の配合量は好ましくは１０〜９０重量部であり、さらに好ましくは２０〜８０重量部である。
【００２８】
（IV）吸水性樹脂、水溶性高分子、水及び親水性アルコールからなるゲル状物。
ここで親水性とは水溶性及び水分散性を意味し、親水性アルコールとしては、エタノール、グリセリン、ジエチレングリコール、エチレングリコール及び親水性ポリエーテル[ポリエチレングリコール、ポリ（オキシエチレン・オキシプロピレン）トリオール、ポリ（オキシエチレン・オキシプロピレン）グリコール、ポリ（オキシエチレン・オキシプロピレン）グリコールモノアルキルエーテル]等が好ましい。ゲル状物中の水と水溶性ポリマーとの重量比は好ましくは１００：０．１〜１０、より好ましくは１００：０．５〜８である。ゲル状物中の水と親水性アルコールとの重量比は好ましくは１００：１〜８０、さらに好ましくは１００：１０〜６５である。ゲル状物中の水溶性ポリマーと親水性アルコールとの重量比は好ましくは１：１０〜６０、より好ましくは１：２０〜４０である。ゲル状物中の吸水性樹脂と水溶性ポリマーとの重量比は好ましくは１：０．１〜１０、より好ましくは１：０．２〜３である。詳細は特公平７−２３４６７号公報に記載されている。
(V)水不溶性で非吸水性のポリマー皮膜で表面被覆された吸水性樹脂の粒子が水溶性高分子、水及び親水性アルコールを含有する水性ゲル中に懸濁したゲル状物。
親水性ポリマー、配合量等は(V)に記載されたものと同じでよい。詳細は特公平７−８１１３４号公報に記載されている。
これらの内で好ましくは(I)〜(V)であり、より好ましくは(IV)、(V)である。
【００２９】
保冷材は前記の保冷用媒体を別の容器で混合作成した後、透水・水不溶性基材からなる容器に入れてもよいし、透水・水不溶性基材からなる容器内に保冷用媒体の構成原料を入れてから混合して、保冷材を作成してもよい。また、保冷用媒体を透水・水不溶性基材からなる容器内に投入し保冷材を作成した後、水中に保冷材を投入し膨潤させて使用するのが好ましい。すなわち、保冷材は吸水性樹脂、水及び必要により溶剤を万能混合機等で混合して容易に得ることができるし、容器中で混合して得ることもできる。混合時間、温度は特に限定はない。
また、必要により、保冷用媒体中に防腐剤、防カビ剤、酸化防止剤、紫外線吸収剤等を添加してもよい。添加量は保冷材全体に対して好ましくは１０重量％以下である。
また、透水・不溶性基材は保冷用媒体を封入する袋の面積の５０％以上であるのが好ましい。残りは不透水性基材である。不透水性基材としては、下記の立体構造を有する繊維及び／又はプラスチックと同じ素材のものが使用できる。透水性は上記の透水性試験に満たないものである。厚みは上記の透水性基材と同じ範囲のものが使用できるが、透水性基材と同時に使用する場合は同じであっても異なっていてもよい。
【００３０】
本発明における包装材（Ｆ）は、フラジール法通気度が２００ｃｍ3／ｃｍ2／ｓｅｃ以上である立体構造を有する繊維及び／又はプラスチック構造体からなるものである。
フラジール法通気度が２００ｃｍ3／ｃｍ2／ｓｅｃ以上であり、好ましくは３００ｃｍ3／ｃｍ2／ｓｅｃ以上であり、より好ましくは４００ｃｍ3／ｃｍ2／ｓｅｃ以上である。フラジール法通気度が２００ｃｍ3／ｃｍ2／ｓｅｃ未満であると、保冷用媒体の冷気が外に伝わる速効性がなくなる。
（フラジール法通気度の測定法）
フラジール型通気度計を用い、オリフィスの前後に生じた圧力差から試片を通過する空気量（ｃｍ3／ｃｍ2／ｓｅｃ）を求める。
【００３１】
立体構造を有する繊維及び／又はプラスチック構造体とは繊維及び／又はプラスチックからなる三次元の構造組織である。繊維、プラスチックのそれぞれの単独で構成したものでもよいし、繊維とプラスチックが組合わさった構造体でもよい。繊維とプラスチックの構成比率は使用する用途によって異なり任意でよい。好ましくは繊維構造体である。例えば表裏２枚の地組織と、該地組織を連結する連結部からなる立体構造を有する繊維及び／又はプラスチック構造体が挙げられる。繊維構造体を形成する素材としては例えばポリエチレンテレフタレート、ポリブチレンテレフタレート等のポリエステル系繊維；ナイロン６、６６、４６等のポリアミド系繊維；アラミド系繊維；ポリアクリロニトリル系繊維；ポリエチレン、ポリプロピレン等のポリオレフィン系繊維；ビスコース、アセテート、キュプラ等のレーヨン繊維；綿、羊毛、麻等の天然繊維；炭素繊維；ガラス、金属等の無機系繊維；及び／又はこれらの混合繊維、針金等が挙げられる。プラスチック構造体を形成する素材としては、好ましくは重量平均分子量1万〜１００万のプラスチックであり、例えば天然ゴム（ＮＲ）のほか、スチレンブタジエンゴム（ＳＢＲ）、ブタジエンゴム（ＢＲ）、イソプレンゴム、ブチルゴム（ＩＩＲ）等のゴム、スチレン系樹脂、塩化ビニル系樹脂、ニトリルゴム（ＮＢＲ）、オレフィン系樹脂、ウレタン系樹脂、エステル系樹脂、アミド系樹脂等の熱可塑性樹脂；及び尿素樹脂、メラミン樹脂、フェノール樹脂、レゾシノール樹脂、エポキシ樹脂、ウレタン樹脂、ビニル樹脂等の熱硬化性樹脂等が挙げられる。これらの材料のうち、好ましいのはゴム、オレフィン系樹脂、ウレタン系樹脂、エステル系樹脂、アミド系樹脂である。
【００３２】
上記の互いに離間して配置された表裏２枚の組織を連結糸でつないだ厚さは好ましくは３〜３５ｃｍ、より好ましくは７〜２０ｃｍの三次元立体である。３ｃｍ以上であるとクッション性が良好となり、３５ｃｍ以下であるとクッション性に優れると同時に保冷剤使用時の形態安定性に優れる。さらにこの組織が１層のみならず好ましくは２〜１０層と積層して用いてもよい。積層することによって保冷剤使用時のクッション性や体圧分散性が向上する。
【００３３】
前記地組織の少なくとも一方が繊維及び／又はプラスチック占有率が１０〜８０％であるように複数の糸及び／又はプラスチックによって形成され、それによって前記繊維及び／又はプラスチック構造体に表裏いずれか一方又は両方に連通する複数の空隙が設けられるのが好ましい。より好ましくは繊維及び／又はプラスチック占有率が２０〜７０％である。繊維及び／又はプラスチック占有率が１０〜８０％であると繊維及び／又はプラスチック構造体として厚みのある保持・補強効果が得られ、保冷剤使用時の形態安定性に優れる。繊維及び／又はプラスチック占有率を１０〜８０％にする手段としては、地組織を構成する糸条の本数を増減する、地組織の構成密度を増減する、糸条の太さを変える等の手段がある。
ここで繊維及び／又はプラスチック占有率とは地組織を構成する繊維及び／又はプラスチックが占める面積比率を意味する。すなわち、１インチ四方（２．５４ｃｍ×２．５４ｃｍ＝６．４５ｃｍ）の面積当りの地組織を構成する繊維及び／又はプラスチックが占める面積比率として示せば繊維及び／又はプラスチック占有率は下記の式によって算出される。下記式は繊維の場合であるが、プラスチックの場合もこの式に準じる。
【００３４】
繊維占有率（％）＝[（ΣＬ×Ｎ×ｄ）−ｎ×ｄ×ｄ'] ×100／6.45
Ｎ：１インチ四方内の構成する繊維種毎の糸本数（本／inch2）
ｄ：構成する繊維種毎の糸の直径（cm）
ｄ'：地組織中の交叉点における糸の直径（cm）
Ｌ：１インチ四方内の構成する繊維種毎の１本の糸の長さ（cm）・・・織物等の糸が直行している倍は2.54、編み物等の糸が湾曲している場合は、１インチ間にある繊維長を測定してその値をとる。
ｎ：１インチ四方内の交叉点の数
Σ：織物の場合の経糸、緯糸等使用する糸の種類毎に計算しそれの合計を出す
【００３５】
この地組織が他の地組織から連結部によって立ち上がって配置され、連結糸は編組織に柱構造、筋違構造で立体的に結合され、連結部を構成する複数の糸条によって孔状、溝状、畝状あるいは格子状又は蜂巣状の多数の空隙が設けられることになる。
この連結糸は繊維及び／又はプラスチック構造体に剛性と厚みを与えるために剛性の高い素材を用いるのが好ましい。従って、前述の素材の中から自由に選定することができるが、より好ましくはポリエステル、ポリアミド、ポリオレフィン等の有機モノフィラメント糸、無機繊維、さらに必要あれば針金等を用いるとよい。モノフィラメント糸の太さは２８０〜１１００デシテックスとするのがよい。
【００３６】
繊維及び／又はプラスチック構造体は形態安定性、クッション性を向上させるために、剛性、さらに反撥性を有することが好ましい。反撥性を持たせるにはモノフィラメント等の剛性の高い素材を使用した前記繊維及び／又はプラスチック構造体を必要に応じて樹脂材料を用いて樹脂加工するのがさらに好ましい。
樹脂材料としては各種のものを用いることができる。具体的には非反応型と反応型が挙げられる。好ましくは反応型である。具体的には下記のものが挙げられる。上記のプラスチックの素材として挙げられたものと同じものが挙げられる。
【００３７】
非反応型としては、天然ゴム（ＮＲ）のほか、スチレンブタジエンゴム（ＳＢＲ）、ブタジエンゴム（ＢＲ）、イソプレンゴム、ブチルゴム（ＩＩＲ）、ポリクロロプレンゴム（ＣＲ）、ニトリルゴム等のゴム；スチレン系樹脂（例えば、スチレン重合体、スチレン−ブタジエン−スチレンブロック共重合体、スチレン−イソプレン−スチレンブロック共重合体等）、塩化ビニル系樹脂（例えば、高重合度塩化ビニル樹脂、部分架橋塩化ビニル樹脂、ニトリルゴム（ＮＢＲ）、ウレタン樹脂あるいはポリエステル樹脂等と塩化ビニル樹脂とのブレンド物、ウレタン−塩化ビニル共重合体、ニトリルゴム（ＮＢＲ）−塩化ビニル共重合体等）、オレフィン系樹脂（ポリエチレン、ポリプロピレン、エチレン−プロピレンゴムとポリオレフィンとの混合物、クロロスルホン化ポリエチレン、塩素化ポリエチレン等）等の熱可塑性樹脂；ウレタン系樹脂（ポリオール、ジイソシアネート、鎖延長剤をバルク重合あるいは溶液重合することにより得られる直鎖状のポリウレタン）；エステル系樹脂（芳香族ポリエステル−ポリエーテルブロック共重合体、芳香族ポリエステル−脂肪族ポリエステルブロック共重合体等）；アミド系樹脂（ポリエーテル−ポリアミドブロック共重合体、ポリエステル−ポリアミドブロック共重合体等）；その他（エチレン−酢酸ビニル共重合体若しくはそのケン化物、エチレン−アクリル酸塩共重合体、エチレン−アクリル酸エステル共重合体等）等が挙げられる。
非反応型は熱可塑性であり、この樹脂の軟化点としては好ましくは３０〜３００℃であり、より好ましくは４０〜２００℃であり、特に好ましくは５０〜１５０℃である。これらはそれぞれ単独、もしくは２種以上混合して用いることができる。ゴム、熱可塑性樹脂の重量平均分子量は、好ましくは１万以上であり、さらに好ましくは２〜１００万である。
【００３８】
反応型としては、尿素樹脂（尿素とホルマリンとの反応物）、メラミン樹脂（メラミンとホルマリンとの反応物、フェノール樹脂（フェノールとホルマリンとの反応物）、レゾシノール樹脂（レゾシノールとホルマリンとの反応物等のホルマリン縮合樹脂；エポキシ樹脂[末端に反応性のエポキシ基を持つ分子量６２〜１００００の化合物と適当な硬化剤と組み合わせ、硬化させることで製造され、例えば、グリシジルエーテル型エポキシ樹脂、グリシジルエステル型エポキシ樹脂、グリシジルアミン型エポキシ樹脂、脂環型エポキシ樹脂等のエポキシ樹脂（エポキシ当量；６５〜１０００）と硬化剤（ポリアミン、酸無水物、ポリイソシアネート、ポリオール、ポリメルカプタン類等）との反応物（エポキシ基と各官能基との比率はモル比で１：１０〜１０：１）等が挙げられる。これらを混合した後繊維に処理し、反応する。反応温度は好ましくは２０〜２００℃である。反応時間は好ましくは１〜１５時間である。]；
【００３９】
ウレタン樹脂[ポリイソシアネートとポリオールとを一段階に反応せしめるワンショット法によって、或いは過剰量のポリイソシアネートとポリオールとを反応せしめて得られるプレポリマーと水とを適当な助剤の存在下に反応せしめるトータルプレポリマー法によって、或いは過剰量のポリイソシアネートとポリオールとを反応せしめて得られるプレポリマーと追加量のポリオールとを反応せしめるセミプレポリマー法等によって得られる。ポリイソシアネートとしては、ポリウレタンに通常使用できるものが用いられ、例えば、炭素数（ＮＣＯ基中の炭素数を除く）６〜２０の芳香族ポリイソシアネート［２，４−、２，６−トリレンジイソシアネート（ＴＤＩ）等］；炭素数２〜１８の脂肪族ポリイソシアネート［ヘキサメチレンジイソシアネート等］；炭素数４〜１５の脂環式ポリイソシアネート［イソフォロンジイソシアネート等］；炭素数８〜１５の芳香脂肪族ポリイソシアネート［キシリレンジイソシアネート等］；これらのポリイソシアネートの変性物［ウレタン基、カルボジイミド基、アロファネート基、ウレア基、ビュウレット基、ウレトジオン基、ウレトンイミン基、イソシアヌレート基、オキサゾリドン基含有変性物等］およびこれらの２種以上の併用が挙げられる。これらのうち好ましいものは、ＴＤＩ、ＭＤＩ、粗製ＭＤＩ、カルボジイミド基含有変性ＭＤＩおよびこれらの２種以上の併用である。ポリオールとしては、ポリウレタンに通常使用できるものが用いられ、例えばポリエーテルポリオール、ポリエステルポリオール、ひまし油（以下ポリオールと略記）、およびこれらのポリオールの中でビニルモノマーを重合させて得られる重合体ポリオールが挙げられる。]；
【００４０】
ビニル樹脂[モノマーが共重合した樹脂であり、共重合可能なモノマーが共重合した樹脂である。モノマーとしては炭素数２〜９のオレフィン（エチレン、プロピレン、ブテン、イソブチレン、ブタジエン、イソプレン、等）；スチレン及びその誘導体（炭素数９〜１４）（スチレン、α−メチルスチレン等）；モノ（メタ）アクリル酸及びそのアルキルエステル又はヒドロキシアルキルエステル（炭素数４〜２４）（（メタ）アクリル酸、（メタ）アクリル酸ヒドロキシエチル、（メタ）アクリル酸メチル、（メタ）アクリル酸エチル、（メタ）アクリル酸プロピル、（メタ）アクリル酸ブチル、（メタ）アクリル酸２−エチルヘキシル、アルキルの炭素数４〜２１の（メタ）アクリル酸アルキルエステル等）；分子量６２〜５，０００のポリエチレングリコール及び／又はポリプロピレングリコールの（メタ）アクリル酸エステル（エチレングリコール（メタ）アクリレート、ジエチレングリコール（メタ）アクリレート、重合度４〜１６のポリエチレングリコールの（メタ）アクリレート等；分子量６２〜５，０００の多官能（２〜６価）アルコールのモノ（メタ）アクリル酸エステル（エチレングリコール（メタ）アクリレート、トリメチロールプロパン（メタ）アクリレート、ネオペンチルグリコール（メタ）アクリレート、グリセリン（メタ）アクリレート、トリメチロールプロパン（メタ）アクリレート、ペンタエリスリトール（メタ）アクリレート、ビスフェノールＡのエチレンオキシド付加物の（メタ）アクリレート等；ニトリル基含有ビニル系モノマー（（メタ）アクリロニトリル、シアノスチレン等）；ビニルエステル[酢酸ビニル、ビニルブチレート、酪酸ビニル、ジアリルフタレート、イソプロペニルアセテート、ビニル（メタ）アクリレート、ベンジル（メタ）アクリレート等]；等が挙げられる。上記モノマーと下記の反応溶剤、重合開始剤を混合して繊維に処理した後、例えば加熱重合する。重合開始剤としては特に制限はないが、例えばパーオキシド系ラジカル開始剤［ベンゾイルパーオキシド等］、アゾ系ラジカル開始剤［２，２’−アゾビス（２，４−ジメチルバレロニトリル）等］、反応温度は、好ましくは０〜１５０℃、重量平均分子量は好ましくは１，０００〜１００万であり、被膜樹脂強度の観点から２，５００〜１００万がさらに好ましい。また、樹脂粘度の観点から、２，５００〜４０万が特に好ましい]が挙げられる。
【００４１】
これらの材料のうち、好ましいのはゴム、スチレン系樹脂、オレフィン系樹脂、ウレタン系樹脂（反応型、非反応型）、エステル系樹脂、アミド系樹脂、エポキシ系樹脂、ビニル系樹脂であり、特に好ましくはウレタン系樹脂（反応型、非反応型）、エステル系樹脂、エポキシ系樹脂、アミド系樹脂、ビニル系樹脂である。
前記（Ｆ）と上記樹脂材料との固形分比は、（Ｆ）１００質量部に対して樹脂材料は好ましくは０．０５〜５０質量部であり、より好ましくは０．５〜４５質量部である。特に好ましくは１〜４０質量部である。
樹脂液の付与方法はデイッピング法、コーテイング法、スプレー法等から選択すればよく、熱処理は上記に挙げた以外は乾燥に引き続き、例えば、１５０〜２３０℃で２〜３分間で行うのが好ましい。該工程は一回又は二回以上の繰り返しを行ってもよい。
【００４２】
この様にして得られた三次元の繊維及び／又はプラスチック構造体はフラジール法通気度が２００ｃｍ3／ｃｍ2／ｓｅｃ以上であることの他に圧縮率は好ましくは３０％以上であり、圧縮復元率は７０％以上である。より好ましくは圧縮率は４０％以上であり、圧縮復元率は８０％以上である。圧縮率が３０％以上、圧縮復元率が７０％以上であると、保冷剤使用時のクッション性がよい上に形態安定性に優れ、例えば保冷剤としてマット等に使用した場合の体圧分散性に優れる。
【００４３】
本発明の保冷剤は透水・水不溶性基材からなる容器に保冷用媒体を封入した後、この保冷材表面全体の一部又は全部が前記外装材（Ｆ）で覆われてなる保冷剤である。好ましくは３０％以上、より好ましくは５０％以上の保冷材表面積が覆われてなる保冷剤である。３０％以上が覆われると保冷用媒体の冷気が速く伝わるという速効性がある。
【００４４】
本発明の保冷剤の製法は、例えば次の方法が挙げられる。前記の保冷材の全部を包装材（Ｆ）で包んでもよいが、保冷材の片面(又は一部)に前記包装材（Ｆ）を取り付けてもい。取り付ける方法としては、両面粘着テープにより袋の一端と他方の袋の外側を密着させるか、ヒートシールや縫製によりあわせてもよい。粘着剤や接着剤を使用して包装材（Ｆ）をとりつけてもよい。保冷材にとりつける際の粘着・接着面積は一部でも全部でもよく、粘着、接着に使用される粘着剤やバインダー樹脂としては前記の樹脂と同じものが挙げられる。保冷剤の大きさ、厚さは用途によって異なるので特に限定はない。
【００４５】
又、保冷剤の製法の一例を図により説明すると以下の通りである。先ず、第２図に示すように、三次元の繊維構造体（例えば、フュージョン−Ｉ；旭化成社製）の三隅をナイロンメッシュシートを重ねて縫製し、残りの部分にチャックを付け、一部開放可能な袋状のものを作製した。透水・水不溶性基材からなる容器内に保冷用媒体を封入した保冷材をこの包装材の袋の中に挿入し、本発明の保冷剤を作製した。
【００４６】
この様にして製造された本発明の保冷剤は、好ましくは−３０〜２０℃の条件で、より好ましくは−２０〜１５℃の条件で冷却した後、保冷材として用いてもよい。冷却する場合、また本保冷剤の透水・水不溶性基材は当然に通気性があるので、中の水分が基材を通って蒸発するので、蒸発潜熱により保冷材の温度が下がる。従って、保冷剤を特に冷却しなくても保冷効果を奏する。透水・水不溶性基材の通気性が１〜８ｃｍ3／ｃｍ2／ｓｅｃであるのが好ましい。
【００４７】
本発明保冷剤は下記の効果を奏する。
（１）保冷枕等として凍結させて用いても快適な表面温度となり、低温過ぎて不快であったりすることがない。
（２）保冷材の外面の一部又は全部に包装材（Ｆ）を設けるので、クッション性がよく、輸送中に凍結させた保冷剤が動揺により被包装物どうしがぶつかりあったり損傷を引き起こすことがない。
（３）通気度がよいので保冷材の冷気が包装材（Ｆ）の表面に速く達するという、速効性を有する。
（４）包装材（Ｆ）の形態安定性がよいので、繰り返し使用しても同じ効果が得られる。
（４）クッション性がよいので、マット等に使用した場合体圧分散性に優れる。
（５）水分の蒸発潜熱による冷却効果もあり、長時間快適な温度の保冷効果を有する。
【００４８】
以下、実施例により本発明を更に説明するが、本発明はこれに限定されるものではない。以下部は重量部を示す。
【実施例１】
【００４９】
［包装材の作成］三次元繊維構造体として巾３０ｃｍ、長さ４５ｃｍのフュージョン−I（品番：３１８０４）の三方を巾１ｃｍのナイロン不織布で覆うようにして重ね縫製し、一部が開いた袋状の包装材を作成した。
フュージョン−I：通気度４００以上（ｃｍ3／ｃｍ／ｓｅｃ）、４ｍｍ厚；旭化成社製
【００５０】
［保冷剤の作成］
透水性４秒、巾２５ｃｍ、長さ３２ｃｍの綿１００％、繊維密度２３０本／インチの漂白した正方形の布を２枚、重ね合わせ、３辺を縫合して、保冷材の袋を作成した。この袋内に吸水性樹脂サンフレッシュＳＴ−５００Ｄ（１０ｇ）、カルボキシメチルセルロース（２ｇ）及び水９８８ｃｃを入れ、開口部をヒートシールしてよく振って内容物をゲルとし保冷材を作成した。この保冷材を上記の包装材に挿入し、包装材の開放している一端を粘着テープで塞ぎ、保冷材を包装材で覆った本発明の保冷剤を作成した。
サンフレッシュＳＴ−５００Ｄ：ポリアクリル酸架橋型吸水性樹脂、吸水倍率４００倍、粒径１０６〜８５０μｍ、三洋化成工業社製
【００５１】
比較例１
［包装材の作成］
実施例１のフュージョン−１の代わりキャプロン#１０７（エアーキャップ）を使用した以外は実施例１の［包装材の作成］と同様ににして包装材を作成した。
キャプロン#１０７；ＪＳＰ社製エアーキャップ、高さ４ｍｍ、気泡径（O）１０ｍ／ｍ、キャップ（気泡）数  ９，５００個／ｍ2、通気度：０（ｃｍ3／ｃｍ／ｓｅｃ）
［保冷剤の作成］
実施例１の保冷材を上記の包装材に挿入し、包装材の開放している一端を粘着テープで塞ぎ、保冷剤を作成した。
【００５２】
比較例２
［包装材の作成］
実施例１のフュージョン−１の代わり厚さ４ｍｍの綿タオルを二重に使用した以外は実施例１の［包装材の作成］と同様にして包装材を作成した。[（タオルの目付量：１，２００ｇ／ｍ2、二重にした場合の通気度：１７０（ｃｍ3／ｃｍ／ｓｅｃ）]
［保冷剤の作成］
実施例１の保冷材を上記の包装材に挿入し、包装材の開放している一端を粘着テープで塞ぎ、保冷剤を作成した。
【００５３】
保冷材の試験方法を次に示す。
＜保冷剤の表面温度確認試験＞
保冷材を−２５℃、２４時間で完全に凍結させた。この保冷材を各包装材に挿入した後、開放部分を粘着剤テープで塞ぎ保冷剤を作成した。各保冷剤の吸水シートと反対側の中央部に温度センサーを取りつけ、更に１５ｇ／ｃｍ2の加重を温度センサーに加え約１５時間室内に放置し、保冷剤の表面温度を測定した。
【００５４】
＜保冷剤のクッション性確認試験＞
実施例１、比較例１，２の保冷剤の吸水シートと反対側を表にしてその上に頭を乗せてクッション性を以下の基準で評価した。
〇：底突きせず、頭を離した時に元のシート位置にすぐに戻るもの
△：底突きはしないが、頭を離した時のシートの復元性が遅いもの
×：底突きし、頭を離した時のシートの復元性が遅いもの
【００５５】
＜保冷剤の冷たさ確認試験＞
実施例１、比較例１，２の保冷剤の吸水シートと反対側を表にしてその上に頭を乗せて、１０分後の頭の冷たさを以下の基準で評価した。
〇：適度の冷たさが有り、心地良いもの
△：十分冷たいが、堪え難いものではない
×：過度の冷たさで、頭が痛くなる等耐えがたいものの
【００５６】
性能評価
実施例１の保冷剤および比較例１，２の保冷剤について、確認試験を行った。その結果を表１（表面温度の確認）、表（クッション性、冷たさの確認）に示した。
【００５７】
【表１】
2005118059.tif 000003
測定時の外気温：２５〜２８℃
【００５８】
【表２】
2005118059.tif 000004
【産業上の利用可能性】
【００５９】
上記の効果を奏するので、保冷枕、首・背骨・腰・ふくらはぎ・おでこ・脇の下・脚等の保冷具、額の冷却シート、運動後の筋肉・関節等の冷却マットや保冷サポーター、冷却アイマスク、夏時の清涼座布団（特に車用）・布団、清涼ヘルメット、靴のクール下敷き、清涼スカーフ・バンダナ、消防用の防火服の内張り・炎天下作業時の作業衣や手袋・またはそれに付属の保冷具、車椅子使用時の冷却座布団と背もたれ等の人体保冷用；犬・猫等の動物用保冷マット（クールマット）・保冷タオル；肉・魚・野菜・花等の生鮮物の鮮度保持材；ケーキ・菓子等の保冷剤；ペットボトル・ビール等の携帯用保冷ケース（袋状）；血液・検体等の保冷剤、葬儀用保冷剤等に有効である。
【図面の簡単な説明】
【００６０】
【図１】本発明の保冷材の断面図である。
【図２】本発明における包装材（一例）の断面図である。
【図３】本発明における包装材（一例）の断面斜視図である（チャックは開の状態）。
【図４】本発明の保冷剤のチャックを開けてチャック側からみた側面図である。
【符号の説明】
【００６１】
１．保冷用媒体
２．透水・水不溶性シート
３．三次元繊維及び／又はプラスチック構造体
４．不透水性シート
５．ナイロンメッシュシート
６．チャック
７．保冷材
【図１】
2005118059.tif 000005
【図２】
2005118059.tif 000006
【図３】
2005118059.tif 000007
【図４】
2005118059.tif 000008